(57)【要約】【課題】  表面処理を施さなくとも耐食性に優れた金属基複合材を提供する。【解決手段】  本発明の金属基複合材は、溶融したマトリックス金属３ａからなる浴８に、プリフォーム２を内包する成形体７を浸漬して、プリフォーム２を内包するマトリックス金属３を溶融させて得られる。【選択図】      図３
2005307331.tif 000002
【特許請求の範囲】
【請求項１】
成形型内で加圧しながら溶融したマトリックス金属をプリフォームに含浸させる含浸工程と、
前記成形型内で前記マトリックス金属を凝固させて前記マトリックス金属が前記プリフォームを内包した成形体を得る成形体作製工程と、
溶融した前記マトリックス金属からなる浴に前記成形体を浸漬して、前記プリフォームを内包する前記マトリックス金属を溶融させる溶融工程とを備えることを特徴とする金属基複合材の製造方法。
【請求項２】
前記プリフォームの体積率が、目標の金属基複合材の体積に対して５％以上、９５％以下であることを特徴とする請求項１に記載の金属基複合材の製造方法。
【請求項３】
前記マトリックス金属が、アルミニウム、アルミニウム合金、マグネシウムまたはマグネシウム合金であることを特徴とする請求項１または請求項２に記載の金属基複合材の製造方法。
【請求項４】
成形型内で加圧しながら溶融したマトリックス金属をプリフォームに含浸させる含浸工程と、
前記成形型内で前記マトリックス金属を凝固させて前記マトリックス金属が前記プリフォームを内包した成形体を得る成形体作製工程と、
溶融した前記マトリックス金属からなる浴に前記成形体を浸漬して、前記プリフォームを内包する前記マトリックス金属を溶融させる溶融工程とを経て得られたことを特徴とする金属基複合材。
【発明の詳細な説明】
【技術分野】
【０００１】
本発明は、プリフォームにマトリックス金属を含ませた金属基複合材（Metal Matrix Composite）及びその製造方法に関する。
【背景技術】
【０００２】
従来、補強繊維からなる所定形状のプリフォームに高圧鋳造法（High Pressure Die Casting）を使用してマトリックス金属を含ませる金属基複合材の製造方法が知られている（例えば、特許文献１参照）。この製造方法では、まず、プリフォームが成形型内に配置される。次いで、成形型内には、溶融したマトリックス金属が高圧で注入される。その結果、プリフォームには、溶融したマトリックス金属が含浸される。次に、成形型内に注入したマトリックス金属が冷却されて凝固すると、成形型内には、プリフォームを内包するマトリックス金属塊からなる成形体が形成される。そして、凝固したマトリックス金属を含むプリフォームがマトリックス金属塊（成形体）から切り出されて、金属基複合材が得られる。このような製造方法で得られた金属基複合材は、プリフォームに凝固したマトリックス金属が含まれているので、無垢のマトリックス金属塊と比較して軽量であって、しかも高い剛性及び熱伝導率を発揮する。
【特許文献１】特公平３−７８１７７号公報（第１頁右欄第２０行乃至第２頁左欄第２６行）
【発明の開示】
【発明が解決しようとする課題】
【０００３】
ところで、このような製造方法で得られた金属基複合材は、その表面にプリフォームを構成する補強繊維が露出している。その一方で、このようにプリフォームが露出した金属基複合材の表面は、マトリックス金属及びプリフォーム（補強繊維）といった異材間で生じる電位差によって腐食し易い。そのため、このような金属基複合材の表面には、腐食を防止するために、無電解めっきや表面改質等の表面処理が施される。しかしながら、このような表面処理を金属基複合材に施す工程は、煩雑を極める。
【０００４】
そこで、本発明は、表面処理を施さなくとも耐食性に優れた金属基複合材及びその製造方法を提供することを課題とする。
【課題を解決するための手段】
【０００５】
本発明者は、金属基複合材の表面をマトリックス金属で覆うことによって前記課題が解決されるとの知見に基づいて本発明に到達した。周知のとおり、溶融したマトリックス金属のプリフォームに対する濡れ性は悪い。つまり、プリフォームの表面に溶融したマトリックス金属を保持させることが困難であることから、従来、マトリックス金属で覆われた金属基複合材を得ることは困難であると考えられていた。しかしながら、本発明者は、後記する特定の工程を経ることによって、プリフォームの表面に溶融したマトリックス金属を保持させることができることを見出した。
【０００６】
すなわち、前記課題を解決するための請求項１に記載の金属基複合材の製造方法は、成形型内で加圧しながら溶融したマトリックス金属をプリフォームに含浸させる含浸工程と、前記成形型内で前記マトリックス金属を凝固させて前記マトリックス金属が前記プリフォームを内包した成形体を得る成形体作製工程と、溶融した前記マトリックス金属からなる浴に前記成形体を浸漬して、前記プリフォームを内包する前記マトリックス金属を溶融させる溶融工程とを備えることを特徴とする。
【０００７】
この製造方法では、まず、プリフォームに溶融したマトリックス金属を含浸させると共に、このプリフォームを内包する凝固したマトリックス金属からなる成形体が作製される。そして、この成形体は、溶融したマトリックス金属からなる浴に浸漬されることによって、プリフォームを内包する凝固したマトリックス金属が溶融される。つまり、プリフォームの周囲を取り囲む凝固したマトリックス金属を浴中で溶融することによって、成形体からプリフォームが取り出される。そして、浴からプリフォームが引き上げられると、プリフォームには、その表面を覆うように、溶融したマトリックス金属が層状に保持される。その結果、浴から引き上げることによってプリフォームの表面に保持されたマトリックス金属が冷却されて凝固すると、その表面がマトリックス金属で覆われた金属基複合材が得られる。
【０００８】
請求項２に記載の発明は、請求項１に記載の金属基複合材の製造方法において、前記プリフォームの体積率が、目標の金属基複合材の体積に対して５％以上、９５％以下であることを特徴とする。
【０００９】
なお、前記した「目標の金属基複合材」とは、この製造方法を使用して作製しようとする目標の金属基複合材をいう。また、ここでの「プリフォームの体積率」は、目標の金属基複合材の体積を１００％としたときの体積率をいい、プリフォームの空隙部分は含まない。
【００１０】
この製造方法では、その体積率が５％以上、９５％以下となるプリフォームが使用されることによって、プリフォームには、溶融したマトリックス金属が十分に含浸され、しかも、目標とする形状及びサイズの金属基複合材を確実に得ることができる。
【００１１】
このような製造方法において、マトリックス金属は、アルミニウム、アルミニウム合金、マグネシウムまたはマグネシウム合金が好ましい。
【００１２】
すなわち、請求項３に記載の発明は、請求項１または請求項２に記載の金属基複合材の製造方法において、前記マトリックス金属が、アルミニウム、アルミニウム合金、マグネシウムまたはマグネシウム合金であることを特徴とする。
【００１３】
請求項４に記載の金属基複合材は、成形型内で加圧しながら溶融したマトリックス金属をプリフォームに含浸させる含浸工程と、前記成形型内で前記マトリックス金属を凝固させて前記マトリックス金属が前記プリフォームを内包した成形体を得る成形体作製工程と、溶融した前記マトリックス金属からなる浴に前記成形体を浸漬して、前記プリフォームを内包する前記マトリックス金属を溶融させる溶融工程とを経て得られたことを特徴とする。
【００１４】
この金属基複合材は、前記したように、その表面がマトリックス金属で覆われている。その結果、この金属基複合材では、プリフォームがその表面に露出した従来の金属基複合材のように、マトリックス金属とプリフォームとの間（異材間）で電位差が生じることがない。したがって、この金属基複合材は、従来の金属基複合材と比較して耐食性に優れる。
【００１５】
また、この金属基複合材は、その表面がマトリックス金属で覆われているので、その表面に、例えば、塗装、表面改質等の表面処理を行う際には、無垢のマトリックス金属部材と同様に取り扱うことができる。その結果、この金属基複合材によれば、その表面にマトリックス金属とプリフォームとの両方が存在する従来の金属基複合材と比較して、適用可能な表面処理の範囲を広げることができる。
【発明の効果】
【００１６】
本発明によれば、表面処理を施さなくとも耐食性に優れた金属基複合材を提供することができる。
【発明を実施するための最良の形態】
【００１７】
（第１実施形態）
以下に、本発明の金属基複合材の第１実施形態について、適宜図面を参照しながら詳細に説明する。参照する図面において、図１（ａ）は、第１実施形態に係る金属基複合材の斜視図であり、一部に切り欠きを含む図、図１（ｂ）は、図１（ａ）中のＡ方向からみた金属基複合材の部分断面図である。
【００１８】
＜金属基複合材＞
図１（ａ）に示すように、金属基複合材１は、プリフォーム２とマトリックス金属３とで構成されており、本実施形態における金属基複合材１は、円筒形状を有している。そして、この金属基複合材１は、その表面がマトリックス金属３で覆われている。
【００１９】
ここで図１（ｂ）を併せて参照すると明らかなように、プリフォーム２は、絡み合う補強繊維２ａの集合体であって、本実施形態におけるプリフォーム２は、円筒形状を有している。プリフォーム２を構成する補強繊維２ａとしては、例えば、炭素繊維、炭化ケイ素繊維、アルミナ繊維等が挙げられ、中でも炭素繊維が好ましい。これら補強繊維２ａは、短繊維及び長繊維のいずれであってもよい。
【００２０】
マトリックス金属３は、図１（ｂ）に示すように、プリフォーム２の空隙であった部分２ｂに充填されていると共に、プリフォーム２の表面近傍における空隙であった部分２ｂに充填されたマトリックス金属３は、金属基複合材１を覆うマトリックス金属３と一体になっている。
このマトリックス金属３としては、例えば、アルミニウム、アルミニウム合金、マグネシウム、マグネシウム合金等が挙げられる。
【００２１】
＜金属基複合材の製造方法＞
次に、本実施形態に係る金属基複合材の製造方法について適宜図面を参照しながら説明する。参照する図面において、図２、図３及び図４は、本実施形態に係る金属基複合材の製造方法の工程を説明する図であり、図２（ａ）は、成形型内に配置するプリフォームの斜視図、図２（ｂ）は、成形型内でプリフォームにマトリックス金属を含浸させる際の様子を示す図、図３（ａ）は、成形型から取り出された成形体の模式図、図３（ｂ）は、溶融したマトリックス金属の浴に成形体を浸漬したときの様子を示す図、図４は、溶融したマトリックス金属からなる浴内で、プリフォームを内包するマトリックス金属を溶融させた際の様子を示す図である。
【００２２】
この製造方法では、まず、作製しようとする目標の金属基複合材１（図１（ａ）参照）の形状にニアネットシェイプとなるようなプリフォーム２（図１（ａ）参照）が準備される。このプリフォーム２は、目標の金属基複合材１の体積を１００％としたときの体積率（但し、プリフォーム２中の空隙部分は含まない）が、５０％以上、９５％以下であることが好ましい。このプリフォーム２の体積率が５０％未満の場合には、プリフォーム２の空隙率が大きくなるために、後記する溶融工程において、溶融したマトリックス金属３ａからなる浴８（図４参照）中に、プリフォーム２内に充填されたマトリックス金属３（図１（ｂ）参照）をもが溶け出していく場合がある。その結果、目標の金属基複合材１（図１（ａ）参照）が得られない場合がある。また、プリフォーム２の体積率が９５％を超える場合には、プリフォーム２の空隙率が小さくなるために、後記する含浸工程において、溶融したマトリックス金属３ａ（図２（ｂ）参照）がプリフォーム２に十分に含浸されない場合がある。
【００２３】
本実施形態に係る金属基複合材１（図１（ａ）参照）は、このようなプリフォーム２を使用すると共に、以下に説明する「含浸工程」、「成形体作製工程」及び「溶融工程」を経ることによって得ることができる。
【００２４】
「含浸工程」では、図２（ｂ）に示すように、まず、予熱されたプリフォーム２が成形型６内に配置されると共に、この成形型６内には、溶融したマトリックス金属３ａが満たされる。このプリフォーム２は、図２（ａ）に示すように、中心に孔５ａが穿たれた円盤状の支持板５上に取り付けられている。この支持板５は、溶融したマトリックス金属３ａが満たされた成形型６の底部に、プリフォーム２を安定して配置するためのものであり、溶融したマトリックス金属３ａ中でプリフォーム２が沈むように、本実施形態では支持板５が鉄で形成されている。また、支持板５の孔５ａは、後記する溶融工程が終了した後に、溶融したマトリックス金属３ａからなる浴８（図４参照）からプリフォーム２を引き上げる際に、円筒形状のプリフォーム２の内側に溜まった、溶融したマトリックス金属３ａをその内側から外側に向けて流し出すためのものである。このような支持板５へのプリフォーム２の取り付けは、例えば、ファイバーキャストが使用されればよい。
【００２５】
そして、この「含浸工程」では、図２（ｂ）に示すように、成形型６の上部の開口に嵌め入れられたパンチ６ａによって、成形型６内が加圧される。このことによってプリフォーム２には溶融したマトリックス金属３ａが含浸されて、この「含浸工程」は終了する。なお、このとき、前記したように、その体積率が９５％以下のプリフォーム２が使用されると、プリフォーム２内には、溶融したマトリックス金属３ａが十分に含浸される。
【００２６】
「成形体作製工程」では、成形型６（図２（ａ）参照）内に満たされた、溶融したマトリックス金属３ａを冷却して凝固させることによって、図３（ａ）に示すような成形体７が得られる。この成形体７は、プリフォーム２を内包する凝固したマトリックス金属３で構成されている。そして、図示しないが、このプリフォーム２の内部には、凝固したマトリックス金属３が充填されている。このような成形体７が作製されることによって、この「成形体作製工程」は終了する。
【００２７】
「溶融工程」では、図３（ｂ）に示すように、溶融したマトリックス金属３ａからなる浴８に成形体７が浸漬される。その結果、浴８を構成する溶融したマトリックス金属３ａからの熱によって、プリフォーム２を内包する成形体７のマトリックス金属３は溶融していく。そして、図４に示すように、プリフォーム２を内包するマトリックス金属３（図３（ｂ）参照）が溶融すると、プリフォーム２は、浴８から引き上げられる。このプリフォーム２を浴８から引き上げる時期としては、プリフォーム２を内包するマトリックス金属３（図３（ｂ）参照）が完全に溶融し切ったときであってもよいし、比較的に厚めのマトリックス金属３（図１（ａ））が金属基複合材１（図１（ａ））の表面を覆うようにするために、プリフォーム２を内包するマトリックス金属３（図３（ｂ）参照）が完全に溶融し切る前であってもよい。そして、このようにして浴８から引き上げられたプリフォーム２には、その内部にマトリックス金属３（図１（ｂ）参照）が充填されていると共に、プリフォーム２には、その表面の全体に渡って、溶融したマトリックス金属３ａが層状になって保持されている。なお、プリフォーム２を内包するマトリックス金属３が完全に溶融し切ったときにプリフォーム２を引き上げる場合にあっては、前記したように、その体積率が５０％以上のプリフォーム２が使用されると、溶融したマトリックス金属３ａからなる浴８（図４参照）中にプリフォーム２内に充填されたマトリックス金属３（図１（ｂ）参照）をもが溶け出すことはない。その結果、目標の金属基複合材１（図１（ａ）参照）を確実に得ることができる。
【００２８】
そして、図４中、点線で示すように、プリフォーム２を浴８から引き上げると同時に支持板５から取り外すと共に、プリフォーム２の表面に保持された、溶融したマトリックス金属３ａが凝固すると、本実施形態に係る金属基複合材１が得られる。
【００２９】
以上のような本実施形態に係る金属基複合材１の製造方法によれば、従来の製造方法ではその製造が困難であると考えられていた、マトリックス金属３でその表面が覆われた金属基複合材１を容易に得ることができる。
【００３０】
そして、このような製造方法で得られた金属基複合材１は、その表面がマトリックス金属３で覆われているので、プリフォームがその表面に露出した従来の金属基複合材のように、マトリックス金属とプリフォームとの間（異材間）で電位差が生じることがない。したがって、この金属基複合材１は、従来の金属基複合材と比較して耐食性に優れる。
【００３１】
また、この金属基複合材１は、その表面がマトリックス金属３で覆われているので、その表面に、例えば、塗装、表面改質等の表面処理を行う際には、無垢のマトリックス金属部材と同様に取り扱うことができる。その結果、この金属基複合材１によれば、その表面にマトリックス金属とプリフォームとの両方が存在する従来の金属基複合材と比較して、適用可能な表面処理の範囲を広げることができる。
【００３２】
（第２実施形態）
以下に、本発明の金属基複合材の第２実施形態について、適宜図面を参照しながら詳細に説明する。参照する図面において、図５（ａ）は、第２実施形態に係る金属基複合材の斜視図、図５（ｂ）は、図５（ａ）中のＢ−Ｂ線における断面図、図６（ａ）は、第２実施形態に係る金属基複合材に使用されるプリフォームの斜視図、図６（ｂ）は、図６（ａ）中のＣ−Ｃ線における断面図である。
【００３３】
＜金属基複合材＞
図５（ａ）に示すように、第２実施形態に係る金属基複合材１１は、プリフォーム１２と、マトリックス金属３とで構成されており、本実施形態における金属基複合材１１は、第１実施形態に係る金属基複合材１（図１（ａ）参照）と比較して、半径方向に厚みのある円筒形状を有している。そして、この金属基複合材１１は、第１実施形態に係る金属基複合材１と同様にその表面がマトリックス金属３で覆われている。なお、この金属基複合材１１におけるプリフォーム１２及びマトリックス金属３の材質は、第１実施形態の金属基複合材１と同様のものである。また、プリフォーム１２は、図１（ｂ）に示す第１実施形態でのプリフォーム２と同様に、絡み合う補強繊維２ａの集合体で構成されている。
【００３４】
この金属基複合材１１は、第１実施形態に係る金属基複合材１で、プリフォーム２の空隙であった部分２ｂ（図１（ｂ）参照）にマトリックス金属３が充填されていると同様に、プリフォーム１２の空隙であった部分（図示せず）にマトリックス金属３が充填されている。そして、プリフォーム１２の表面近傍における空隙であった部分に充填されたマトリックス金属３は、金属基複合材１１を覆うマトリックス金属３と一体になっている。
【００３５】
また、この金属基複合材１１は、図５（ｂ）に示すように、プリフォーム１２の後記する中空部１２ｄにもマトリックス金属３が充填されている。
【００３６】
本実施形態におけるプリフォーム１２は、図６（ａ）に示すように、略円筒形状を有しており、外筒部１２ａと、この外筒部１２ａの内側に配置された内筒部１２ｅとを備えている。そして、このプリフォーム１２は、複数の板状リブ１２ｃを備えており、これら板状リブ１２ｃは、内筒部１２ｅから外筒部１２ａに向かって放射状に延びると共にプリフォーム１２の高さ方向に延びて、外筒部１２ａと内筒部１２ｅとを接合している。このようなプリフォーム１２には、図６（ｂ）を併せて参照すると明らかなように、外筒部１２ａと、内筒部１２ｅと、板状リブ１２ｃとによって区画された中空部１２ｄ、及び内筒部１２ｅの内側に中空部１２ｂが形成されている。このようなプリフォーム１２は、公知の製造方法によって得ることができ、例えば、中空部１２ｄ及び中空部１２ｂを形作る樹脂製の中子を内包する円柱状のプリプレグを形成すると共に、プリプレグの焼成に中子を気化させる方法や、プリフォーム１２を構成する外筒部１２ａ、内筒部１２ｅ及び板状リブ１２ｃを別個に作製して、これらを貼り合せる方法、円柱状に形成された炭素繊維成形体から中空部１２ｄ及び中空部１２ｂを削り出す方法等によって得ることができる。
【００３７】
＜金属基複合材の製造方法＞
次に、本実施形態に係る金属基複合材の製造方法について適宜図面を参照しながら説明する。この製造方法では、まずプリフォーム１２（図６（ａ）参照）が準備される。このプリフォーム１２は、目標の金属基複合材１１（図５（ａ）参照）の体積を１００％としたときの体積率（但し、プリフォーム１２中の空隙部分は含まない）が、５％以上、７０％以下であることが好ましい。
【００３８】
このプリフォーム１２の体積率が５％未満の場合には、プリフォーム１２の空隙率が大きくなるために、後記する溶融工程において、プリフォーム１２内に充填されたマトリックス金属３（図５（ｂ）参照）をもが溶け出していく場合がある。その結果、目標の金属基複合材１１（図５（ａ）参照）が得られない場合がある。また、プリフォーム１２の体積率が７０％を超える場合には、プリフォーム１２の空隙率が小さくなるために、後記する含浸工程において、溶融したマトリックス金属（図示せず）がプリフォーム１２に十分に含浸されない場合がある。
【００３９】
そして、本実施形態に係る金属基複合材１１は、第１実施形態でのプリフォーム２（図２（ａ）参照）に代えてプリフォーム１２を使用した以外は第１実施形態に係る金属基複合材１（図１（ａ）参照）の製造方法と同様にして得ることができる。
【００４０】
このようにして得られた金属基複合材１１は、その表面がマトリックス金属３で覆われているので、プリフォームがその表面に露出した従来の金属基複合材のように、マトリックス金属とプリフォームとの間（異材間）で電位差が生じることがない。したがって、この金属基複合材１１は、従来の金属基複合材と比較して耐食性に優れる。
【００４１】
また、この金属基複合材１１は、その表面がマトリックス金属３で覆われているので、その表面に、例えば、塗装、表面改質等の表面処理を行う際には、無垢のマトリックス金属部材と同様に取り扱うことができる。その結果、この金属基複合材１１によれば、その表面にマトリックス金属とプリフォームとの両方が存在する従来の金属基複合材と比較して、適用可能な表面処理の範囲を広げることができる。
【００４２】
また、この金属基複合材１１では、中空部１２ｄにマトリックス金属３が充填されることによってプリフォーム１２の体積率が低減される。その結果、この金属基複合材１１によれば、従来の金属基複合材と比較して製造コストを抑えることができる。
以上、本発明の実施形態について説明したが、本発明は前記実施形態には限定されない。例えば、第１実施形態及び第２実施形態では、補強繊維２ａからなるプリフォーム２を使用した金属基複合材１（図１（ｂ）参照）及びプリフォーム１２を使用した金属基複合材１１（図５（ａ）参照）を例示したが、本発明はこれらプリフォーム２やプリフォーム１２に代えて、例えば、中空シリカ粒、中実シリカ粒等からなる耐熱性粉体を所望の形状に成形した多孔質部材を使用するものであってもよい。
【００４３】
また、第１実施形態及び第２実施形態では、円筒形状のプリフォーム２及びプリフォーム１２を使用した円筒形状の金属基複合材１、金属基複合材１１及びこれらの製造方法を例示したが、本発明はこれに限定されるものではなく、例えば、平板状のプリフォームや、他の立体形状のプリフォームを使用して、平板状の金属基複合材や、他の立体形状の金属基複合材を製造するものであってもよい。
【実施例】
【００４４】
以下に、本発明の実施例に基づいて、本発明に係る金属基複合材及びその製造方法についてさらに具体的に説明する。
【００４５】
（実施例１）
製造されるべき目標の金属基複合材として、直径５０ｍｍ、長さ１００ｍｍ、肉厚２ｍｍの円筒形状の金属基複合材１（図１（ａ）参照）（体積：３．０×１０4ｍｍ3）を想定した。そして、その酸化消費分を考慮して、目標の金属基複合材１と同形状のカーボンパイプからなるプリフォーム２（図２（ａ）参照）を準備した（直径５０ｍｍ、長さ１００ｍｍ、肉厚２ｍｍ）。なお、目標の金属基複合材１の体積を１００％とした場合のプリフォーム２の体積率は、５０％であった。また、本実施例の場合において、目標の金属基複合材１の体積と、プリフォーム２の体積とは等しいので、プリフォーム２のＶｆ（Volume Fraction）は、本発明にいう「プリフォームの体積率」と等しくなっている。
【００４６】
次に、図２（ａ）に示すような支持板５にプリフォーム２をファイバーキャストで取り付けた後、このプリフォーム２が７５０℃になるように予熱した。そして、予熱したプリフォーム２を支持板５ごと成形型６（図２（ｂ）参照）内に配置した。次いで、成形型６内に溶融したアルミニウム（Ａ１０５０：純度９９．５％）（溶融したマトリックス金属３ａ（図２（ｂ）参照））を投入した。そして、溶融したアルミニウムの温度が７８０℃になるように維持すると共に、成形型６内の圧力が８５ＭＰａになるようにパンチ６ａ（図２（ａ）参照）で加圧することによって、プリフォーム２内に溶融したアルミニウムを含浸させた。なお、加圧時間は３分に設定した。
【００４７】
次に、成形型６内の溶融したアルミニウムが冷却されて凝固するのを待って、成形型６から、図３（ａ）に示すような、プリフォーム２を内包する凝固したアルミニウム（マトリックス金属３）で構成された成形体７を取り出した。
【００４８】
次に、得られた成形体７を、溶融したアルミニウム（Ａ１０５０：純度９９．５％）（溶融したマトリックス金属３ａ（図３（ｂ）参照））からなる浴８（図３（ｂ）参照）に浸漬した。このときの浴８の温度は、７８０℃に設定した。
【００４９】
そして、図４に示すように、浴８中で、プリフォーム２を内包する凝固したアルミニウム（マトリックス金属３（図３（ｂ）参照））が溶融するのを待って、プリフォーム２を浴８から引き上げた。このときプリフォーム２には、その表面の全体に渡って、溶融したアルミニウム（溶融したマトリックス金属３ａ（図４参照））が層状になって保持されていた。そして、引き上げたプリフォーム２の表面に保持された、溶融したアルミニウムを冷却し、凝固させることによって金属基複合材１（図１（ａ）参照）を得た。
【００５０】
このようにして得られた金属基複合材１の表面を目視で観察したところ、金属基複合材１の表面は、その全面に渡ってアルミニウム（マトリックス金属３（図１（ａ）参照））で覆われていた。そして、この金属基複合材１を切断すると共に、その断面を走査型電子顕微鏡で観察したところ、プリフォーム２の空隙であった部分２ｂ（図１（ｂ）参照）には、均一にアルミニウム（マトリックス金属３（図１（ｂ）参照））が充填されていた。
【００５１】
次に、得られた金属基複合材１と、比較例としてのアルミニウム板とに塩水を噴霧し、両者の耐食性についての評価を行った。耐食性の評価は、塩水を噴霧した表面の腐食度合いを目視で観察することによって行われた。その結果、両者の耐食性は同等であることが確認された。
【００５２】
また、得られた金属基複合材１と、比較例としてのアルミニウム板とにアクリル系塗料を塗布することによって、両者の塗料の付着性を評価した。この塗料の付着性の評価は、碁盤目法によって行った。その結果、両者の塗料の付着性は同等であることが確認された。
【００５３】
（実施例２）
実施例１において使用したプリフォーム２に代えて、目標の金属基複合材１の体積を１００％とした場合のプリフォーム２の体積率が、９５％のものを使用した以外は、実施例１と同様にして金属基複合材１を得た。
【００５４】
このようにして得られた金属基複合材１の表面を目視で観察したところ、金属基複合材１の表面は、その全面に渡ってアルミニウムで覆われていた。そして、この金属基複合材１を切断すると共に、その断面を走査型電子顕微鏡で観察したところ、プリフォーム２の空隙であった部分２ｂには、均一にアルミニウムが充填されていた。
【００５５】
次に、得られた金属基複合材１と、比較例としてのアルミニウム板とについて、実施例１と同様にして、耐食性の評価及び塗料の付着性の評価を行った。その結果、両者の耐食性及び塗料の付着性は同等であることが確認された。
【００５６】
（実施例３）
実施例１において使用したプリフォーム２に代えて、目標の金属基複合材１の体積を１００％とした場合のプリフォーム２の体積率が、４０％のものを使用した以外は、実施例１と同様にして金属基複合材１を得た。
【００５７】
このようにして得られた金属基複合材１の表面を目視で観察したところ、金属基複合材１の表面は、その全面に渡ってアルミニウムで覆われていた。そして、この金属基複合材１を切断すると共に、その断面を走査型電子顕微鏡で観察したところ、プリフォーム２の空隙であった部分２ｂには、均一にアルミニウムが充填されていた。しかしながら、金属基複合材１の表面の一部でプリフォーム２の空隙部分と思われる箇所が陥没していた。
【００５８】
（実施例４）
実施例１において使用したプリフォーム２に代えて、目標の金属基複合材１の体積を１００％とした場合のプリフォーム２の体積率が、９７％のものを使用した以外は、実施例１と同様にして金属基複合材１を得た。
【００５９】
このようにして得られた金属基複合材１の表面を目視で観察したところ、金属基複合材１の表面は、その全面に渡ってアルミニウムで覆われていた。しかしながら、この金属基複合材１を切断すると共に、その断面を走査型電子顕微鏡で観察したところ、プリフォーム２内にはアルミニウムが充填されていない空隙部（ボイド）が確認された。
【００６０】
次に、得られた金属基複合材１と、比較例としてのアルミニウム板とについて、実施例１と同様にして、耐食性の評価及び塗料の付着性の評価を行った。その結果、両者の耐食性及び塗料の付着性は同等であることが確認された。
【００６１】
次に、得られた金属基複合材１と、比較例としてのアルミニウム板とについて、実施例１と同様にして、耐食性の評価及び塗料の付着性の評価を行った。その結果、両者の耐食性及び塗料の付着性は同等であることが確認された。
【００６２】
（実施例５）
実施例１において使用したプリフォーム２に代えて、図６（ａ）に示すプリフォーム１２を使用した以外は実施例１と同様にして金属基複合材１１（図５（ａ）参照）を得た。なお、プリフォーム１２は、目標の金属基複合材１１の体積を１００％とした場合のプリフォーム１２の体積率が、７０％となるものを使用した。
【００６３】
このようにして得られた金属基複合材１１の表面を目視で観察したところ、金属基複合材１１の表面は、その全面に渡ってアルミニウム（マトリックス金属３（図５（ａ）参照））で覆われていた。そして、この金属基複合材１１を切断すると共に、その断面を走査型電子顕微鏡で観察したところ、プリフォーム１２の空隙であった部分には、均一にアルミニウムが充填されていた。
【００６４】
次に、得られた金属基複合材１１と、比較例としてのアルミニウム板とについて、実施例１と同様にして、耐食性の評価及び塗料の付着性の評価を行った。その結果、両者の耐食性及び塗料の付着性は同等であることが確認された。
【００６５】
（実施例６）
実施例５において使用したプリフォーム１２に代えて、目標の金属基複合材１１の体積を１００％とした場合のプリフォーム１２の体積率が、５％のものを使用した以外は、実施例５と同様にして金属基複合材１１を得た。
【００６６】
このようにして得られた金属基複合材１１の表面を目視で観察したところ、金属基複合材１１の表面は、その全面に渡ってアルミニウムで覆われていた。そして、この金属基複合材１１を切断すると共に、その断面を走査型電子顕微鏡で観察したところ、プリフォーム１２の空隙であった部分には、均一にアルミニウムが充填されていた。
【００６７】
次に、得られた金属基複合材１１と、比較例としてのアルミニウム板とについて、実施例１と同様にして、耐食性の評価及び塗料の付着性の評価を行った。その結果、両者の耐食性及び塗料の付着性は同等であることが確認された。
【図面の簡単な説明】
【００６８】
【図１】図１（ａ）は、第１実施形態に係る金属基複合材の斜視図であり、一部に切り欠きを含む図、図１（ｂ）は、図１中のＡ方向からみた金属基複合材の部分断面図である。
【図２】図２（ａ）は、成形型内に配置するプリフォームの斜視図、図２（ｂ）は、成形型内でプリフォームにマトリックス金属を含浸させる工程を説明する図である。
【図３】図３（ａ）は、成形型から取り出された成形体の模式図、図３（ｂ）は、溶融したマトリックス金属からなる浴に成形体を浸漬したときの様子を示す図である。
【図４】溶融したマトリックス金属の浴内でプリフォームを内包するマトリックス金属を溶融させた際の様子を示す図である。
【図５】図５（ａ）は、第２実施形態に係る金属基複合材の斜視図、図５（ｂ）は、図５（ａ）中のＢ−Ｂ線における断面図である。
【図６】図６（ａ）は、第２実施形態に係る金属基複合材に使用されるプリフォームの斜視図、図６（ｂ）は、図６（ａ）中のＣ−Ｃ線における断面図である。
【符号の説明】
【００６９】
１      金属基複合材
２      プリフォーム
３      マトリックス金属
３ａ    溶融したマトリックス金属
６      成形型
７      成形体
８      浴
１１    金属基複合材
１２    プリフォーム
【図１】
2005307331.tif 000003
【図２】
2005307331.tif 000004
【図３】
2005307331.tif 000005
【図４】
2005307331.tif 000006
【図５】
2005307331.tif 000007
【図６】
2005307331.tif 000008